СПОСОБ ФОРМОВАНИЯ ТЕРМОРЕАКТИВНОЙ СМОЛЫ

1. Способ формования термореактивной смолы, включающий первую ступень, во время которой осуществляют:
заполнение первой пресс-формы термореактивной смолой при одновременном стимулировании варьирования температуры смолы в соответствии с первой температурной программой без превышения температуры стеклования Tg смолы; и
после заполнения первой пресс-формы (t0) приложение к смоле давления при одновременном стимулировании варьирования температуры смолы в соответствии со второй температурной программой без превышения температуры стеклования Tg смолы и детектировании падения давления, оказываемого смолой на пресс-форму, в момент t1, когда давление обнаруживает излом наклона; и
вторую ступень, во время которой осуществляют:
заполнение второй пресс-формы термореактивной смолой при одновременном стимулировании варьирования температуры смолы в соответствии с первой температурной программой; и
после заполнения второй пресс-формы (t0) приложение к смоле давления при одновременном стимулировании варьирования температуры смолы в соответствии со второй температурной программой вплоть до момента t2, по существу равного моменту t1, а после этого от момента t2 увеличение температуры смолы до превышения температуры стеклования Tg смолы.
2. Способ по п. 1, в котором момент t2 находится во временном интервале [t1 – 10 мин, t1 + 10 мин].
3. Способ по п. 1, в котором второй температурной программой является изотермическая программа.
4. Способ по любому из пп. 1-3, в котором во второй температурной программе температуру смолы выдерживают в температурном диапазоне [Tg – 20°C, Tg – 10°C].
5. Способ по любому из пп. 1-3, в котором в момент t2 скорость увеличения температуры смолы находится в диапазоне от 0,56°С/мин до 3,3°С/мин.
6. Способ по любому из пп. 1-3, в котором термореактивной смолой является эпоксидная смола.
7. Способ по п. 6, в котором термореактивная смола обладает, по меньшей мере, одним из следующих свойств: представляет собой смолу, относящуюся к классу 180°С, характеризуется улучшенной ударной вязкостью, демонстрирует значение Tg, равное приблизительно 155°С.
8. Способ по любому из пп. 1-3, в котором вторая пресс-форма является аналогичной или идентичной первой пресс-форме.
9. Способ по любому из пп. 1-3, в котором продолжительность t1 – t0 составляет по существу 30 минут.